(57)【特許請求の範囲】
【請求項１】
無機繊維とニッケル触媒前駆体とを含有し、無機繊維同士が無機バインダによって結着されたシート状多孔質成形体に有機バインダが付着していることを特徴とする水素製造用ペーパー状触媒前駆体。
【請求項２】
前記有機バインダが、アクリルポリマー、ポリビニルアルコール、ポリビニルブチラール、ポリ酢酸ビニル、メチルセルロース、エチルセルロース、及び前記化合物の共重合体又は誘導体より選ばれる一種以上からなる請求項１に記載の水素製造用ペーパー状触媒前駆体。
【請求項３】
前記無機繊維がアルミナ、シリカ、ジルコニア、セリア、カルシア、マグネシアから選ばれる一種類以上を含む繊維である請求項１又は２に記載の水素製造用ペーパー状触媒前駆体。
【請求項４】
前記無機バインダがシリカ、アルミナ、ジルコニア、安定化ジルコニア、セリアより選ばれる一種以上からなる請求項１〜３のいずれか一項に記載の水素製造用ペーパー状触媒前駆体。
【請求項５】
前記ニッケル触媒前駆体がニッケル酸化物を含む化合物である請求項１〜４のいずれか一項に記載の水素製造用ペーパー状触媒前駆体。
【請求項６】
無機繊維と無機バインダ原料とニッケル触媒前駆体とを含むスラリーを湿式抄紙法によってシート状成形体とし、該シート状成形体を５００℃以上で焼成してシート状多孔質成形体とした後、該シート状多孔質成形体を有機バインダを溶解若しくは分散させた溶液中に浸漬又は該シート状多孔質成形体に有機バインダを溶解若しくは分散させた溶液を塗布若しくは噴霧し、乾燥させることを特徴とする請求項１〜５のいずれか一項に記載の水素製造用ペーパー状触媒前駆体の製造方法。
【請求項７】
無機繊維と無機バインダ原料とを含むスラリーを湿式抄紙法によってシート状成形体とし、該シート状成形体を５００℃以上で焼成してシート状多孔質成形体とした後、該シート状多孔質成形体にニッケル触媒前駆体を担持し、該シート状多孔質成形体を有機バインダを溶解若しくは分散させた溶液中に浸漬又は該シート状多孔質成形体に有機バインダを溶解若しくは分散させた溶液を塗布若しくは噴霧し、乾燥させることを特徴とする請求項１〜５のいずれか一項に記載の水素製造用ペーパー状触媒前駆体の製造方法。
【請求項８】
請求項１〜５のいずれか一項に記載のペーパー状触媒前駆体を還元雰囲気下で加熱処理を行うことによって製造される水素製造用ペーパー状触媒構造体の製造方法。
【請求項９】
請求項８に記載の製造方法によって製造された水素製造用ペーパー状触媒構造体を用いて炭化水素を分解することを特徴とする水素の製造方法。
【発明の詳細な説明】
【技術分野】
【０００１】
本発明は炭化水素を含有するガスから水素を効率よく製造するためのペーパー状触媒前駆体及びその製造方法、並びにペーパー状触媒構造体に関するものである。
【背景技術】
【０００２】
近年、メタンを主成分として含有するガスから水素を製造するため触媒として、従来のハニカム構造やペレット構造の触媒構造体とは異なる、シート状に成形したペーパー状触媒構造体が提案されている（特許文献１、非特許文献１）。
【０００３】
ペーパー状触媒構造体は効率的な触媒反応場を提供するとともに、従来のハニカム構造やペレット構造の触媒に比べ形状加工が容易なため、各装置に付帯して使用することで装置全体の小型化が期待できる。例えばペーパー状触媒構造体を固体酸化物形燃料電池の燃料極前段に設置し、ペーパー状触媒構造体によって改質したガスにより発電するシステムが提案されている（非特許文献２）。
【０００４】
前記ペーパー状触媒構造体は湿式抄紙法により容易に得ることができる。さらにペーパー状触媒構造体の有している特有な繊維ネットワーク構造及び該繊維ネットワーク上に担持された金属触媒により、反応ガスとの反応を効率的に進行させることができ、触媒構造体本体の小型化も期待できると考えられている。
【０００５】
特許文献１ではメタンを主成分として含有するガスの水蒸気改質触媒として、耐熱性繊維を用い、ニッケル金属又はニッケル金属を含む酸化物を含ませたペーパー状触媒構造体を提案している。該特許文献では、ニッケル金属又はニッケル金属を含む酸化物と同時に添加される無機バインダ成分が、ペーパー状触媒構造体の作製時の焼成温度が１０００℃より低い場合には触媒反応を妨げると記載されている。
【０００６】
また、予めペーパー状触媒担体を作製したのちに、金属塩水溶液にペーパー状触媒担体を浸漬した後、乾燥、焼成、還元することでペーパー状触媒構造体を作製する方法が提案されている（非特許文献１）。非特許文献１ではセラミックファイバーとアルミナゾルを用い湿式抄紙法によりシート状成形体を作製した後、５００℃の焼成を行うことでペーパー状触媒担体を得、次に硝酸マグネシウム及び硝酸ニッケルの各水溶液に随時浸漬するか、又は硝酸マグネシウムと硝酸ニッケルの混合水溶液に浸漬した後、乾燥、焼成、還元することでペーパー状触媒構造体を得ている。該ペーパー状触媒構造体はメタンの水蒸気改質の触媒として良好な性能が得られている。非特許文献１に提案されている方法は、より低い温度での焼成によりペーパー状触媒構造体を作製ができ、かつ触媒活性も良好なため非常に有用な手法である。
【０００７】
以上のようにセラミックファイバーを含む耐熱性繊維を抄紙したシート中にニッケル金属又はニッケル金属を含む酸化物を分散したペーパー状触媒構造体が提案され、いずれも良好な特性が得られている。
【先行技術文献】
【特許文献】
【０００８】
【特許文献１】特開２０１１−０９２８２５号公報
【非特許文献】
【０００９】
【非特許文献１】Ｓｈｉｎ  Ｍｉｕｒａ，  ｅｔ．ａｌ．，  「Ｉｎ  ｓｉｔｕ  ｓｙｎｔｈｅｓｉｓ  ｏｆＮｉ／ＭｇＯ  ｃａｔａｌｙｓｔｓ  ｏｎ  ｉｎｏｒｇａｎｉｃ  ｐａｐｅｒ−ｌｉｋｅ  ｍａｔｒｉｘ  ｆｏｒ  ｍｅｔｈａｎｅ  ｓｔｅａｍ  ｒｅｆｏｒｍｉｎｇ」，Ｃｈｅｍｉｃａｌ  Ｅｎｇｉｎｅｅｒｉｎｇ  Ｊｏｕｒｎａｌ，  Ｖｏｌ．２２９，２０１３，ｐｐ５１５−５２１
【００１０】
【非特許文献２】Ｙｕｓｕｋｅ  Ｓｈｉｒａｔｏｒｉ，  ｅｔ．ａｌ．，「Ｓｔｕｄｙ  ｏｎ  ｐａｐｅｒ−ｓｔｒｕｃｔｕｒｅｄ  ｃａｔａｌｙｓｔ  ｆｏｒ  ｄｉｒｅｃｔ  ｉｎｔｅｒｎａｌ  ｒｅｆｏｒｍｉｎｇ  ＳＯＦＣ  ｆｕｅｌｅｄ  ｂｙ  ｔｈｅ  ｍｉｘｔｕｒｅ  ｏｆ  ＣＨ４  ａｎｄ  ＣＯ２」，  ＩＮＴＥＲＮＡＴＩＯＮＡＬ  ＪＯＵＲＮＡＬ  ＯＦ  ＨＹＤＲＯＧＥＮ  ＥＮＥＲＧＹ，  Ｖｏｌ．３８，２０１３，  ｐｐ１０５４２−１０５５１
【発明の概要】
【発明が解決しようとする課題】
【００１１】
しかしながらペーパー状触媒構造体はその構造によっては不具合が生じてしまう場合がある。ペーパー状触媒構造体は無機繊維同士を無機バインダにより結着しているが、例えば焼成処理後のペーパー状触媒前駆体あるいは還元処理後のペーパー状触媒構造体を所望の形状に加工する際や所望の場所に設置する際に、ペーパー状触媒前駆体あるいはペーパー状触媒構造体が折れたり、破断してしまうという問題があった。この問題は特にペーパー状触媒前駆体あるいはペーパー状触媒構造体の厚みが薄い場合に問題が発生し易い。
【００１２】
上記問題を回避するためには、例えばより多くの無機バインダをペーパー状触媒構造体中に含有させる方法が考えられる。しかしながら、無機バインダの含有量を増加させると、ペーパー状触媒構造体は無機バルクのように硬くはなるが、逆に割れやすく脆くなってしまい好ましくない。さらにはペーパー状触媒構造体の持つ効率的な触媒反応場となる空隙が無機バインダによって閉塞されてしまう問題が新たに生じてしまう。
【００１３】
前述のようにペーパー状触媒は特に触媒構造体として非常に有効な触媒であるが、一方でその構造に起因する低い機械的強度が問題であった。
【００１４】
本発明では形状加工が容易であり取り扱いやすさを改善したペーパー状触媒前駆体であって、所望の場所に設置した後、加熱還元することで高い触媒性能を発揮するペーパー状触媒構造体が作製できるペーパー状触媒前駆体とその製法を提供する。
【課題を解決するための手段】
【００１５】
本発明者は、上記課題を解決すべく誠意研究を重ねた結果、下記の発明が目的に合致することを見出し、本発明に至った。
【００１６】
すなわち、本発明は、無機繊維とニッケル触媒前駆体とを含有し、無機繊維同士が無機バインダによって結着されたシート状多孔質成形体に有機バインダが付着していることを特徴とする水素製造用ペーパー状触媒前駆体である（本発明１）。
【００１７】
また、本発明は、前記有機バインダが、アクリルポリマー、ポリビニルアルコール、ポリビニルブチラール、ポリ酢酸ビニル、メチルセルロース、エチルセルロース、及び前記化合物の共重合体又は誘導体より選ばれる一種以上からなる本発明１に記載の水素製造用ペーパー状触媒前駆体である（本発明２）。
【００１８】
また、本発明は、前記無機繊維がアルミナ、シリカ、ジルコニア、セリア、カルシア、マグネシアから選ばれる一種類以上を含む繊維である本発明１又は２に記載の水素製造用ペーパー状触媒前駆体である（本発明３）。
【００１９】
また、本発明は、前記無機バインダがシリカ、アルミナ、ジルコニア、安定化ジルコニア、セリアより選ばれる一種以上からなる本発明１〜３のいずれかに記載の水素製造用ペーパー状触媒前駆体である（本発明４）。
【００２０】
また、本発明は、前記ニッケル触媒前駆体がニッケル酸化物を含む化合物である本発明１〜４のいずれかに記載の水素製造用ペーパー状触媒前駆体である（本発明５）。
【００２１】
また、本発明は、無機繊維と無機バインダ原料とニッケル触媒前駆体とを含むスラリーを湿式抄紙法によってシート状成形体とし、該シート状成形体を５００℃以上で焼成してシート状多孔質成形体とした後、該シート状多孔質成形体を有機バインダを溶解若しくは分散させた溶液中に浸漬又は該シート状多孔質成形体に有機バインダを溶解若しくは分散させた溶液を塗布若しくは噴霧し、乾燥させることを特徴とする本発明１〜５のいずれかに記載の水素製造用ペーパー状触媒前駆体の製造方法である（本発明６）。
【００２２】
また、本発明は、無機繊維と無機バインダ原料とを含むスラリーを湿式抄紙法によってシート状成形体とし、該シート状成形体を５００℃以上で焼成してシート状多孔質成形体とした後、該シート状多孔質成形体にニッケル触媒前駆体を担持し、該シート状多孔質成形体を有機バインダを溶解若しくは分散させた溶液中に浸漬又は該シート状多孔質成形体に有機バインダを溶解若しくは分散させた溶液を塗布若しくは噴霧し、乾燥させることを特徴とする本発明１〜５のいずれかに記載の水素製造用ペーパー状触媒前駆体の製造方法である（本発明７）。
【００２３】
また、本発明は、本発明１〜５のいずれかに記載のペーパー状触媒前駆体を還元雰囲気下で加熱処理を行うことによって製造される水素製造用ペーパー状触媒構造体の製造方法である（本発明８）。
【００２４】
また、本発明は、本発明８に記載の製造方法によって製造された水素製造用ペーパー状触媒構造体を用いて炭化水素を分解することを特徴とする水素の製造方法。
【発明の効果】
【００２６】
本発明のペーパー状触媒前駆体は無機繊維同士が無機バインダによって結着されたシート状多孔質成形体に有機バインダが付着されているため、機械的強度が高く成形加工性及び取り扱い性に優れている。さらに、シート状多孔質成形体に付着した有機バインダは加熱によって消失し、この加熱は水素製造用の反応器内で行うことができるため、有機バインダを付着したペーパー状触媒前駆体を取り扱い性に優れた状態のまま反応器に設置して用いることができる。
【００２７】
また、有機バインダは加熱により消失するため、ペーパー状触媒構造体中の無機繊維間の空隙をバインダで閉塞する事がなく、ペーパー状触媒構造体の本来持つ触媒性能を損なうことがない。
【図面の簡単な説明】
【００２８】
【図１】強度試験方法
【図２】改質性評価装置
【発明を実施するための形態】
【００２９】
以下、本発明の実施形態について説明する。
【００３０】
本発明に係るペーパー状触媒前駆体は、無機繊維とニッケル触媒前駆体とを含む。
【００３１】
ペーパー状触媒前駆体を構成する無機繊維としては、ペーパー状触媒前駆体を加熱還元した後のペーパー状触媒構造体としての使用条件での熱的安定性、化学的安定性が高い無機物からなる繊維体を用いる事ができる。
【００３２】
無機繊維は、アルミナ、シリカ、ジルコニア、セリア、カルシア、マグネシアから選ばれる一種類以上を含む繊維であることが好ましく、例えば、アルミナとシリカで構成されるリフラクトリーセラミックファイバーやアルミナが主成分であるアルミナファイバー、シリカとマグネシアとカルシアを成分とする生体溶解性繊維等が挙げられる。無機繊維は一種類で使用しても複数を混合して使用しても良い。また、より耐熱性を向上させる目的でジルコニア繊維が含まれていても良い。
【００３３】
リフラクトリーセラミックファイバーとしては、例えば、イビデン株式会社製ＩＢＩＷＯＯＬ（登録商標）、イソライト工業株式会社製イソウール（登録商標）、ニチアス株式会社製ファインフレックス（登録商標）等である事が好ましい。
【００３４】
アルミナファイバーとしては、電気化学工業株式会社製デンカアルセン（登録商標）等であることが好ましい。
【００３５】
生体溶解性繊維としては、イビデン株式会社製ＩＢＩＷＯＯＬ（登録商標）−Ｅ、ニチアス株式会社製ファインフレックス（登録商標）−Ｅ、新日本サーマルセラミックス株式会社製スーパーウール（登録商標）等であることが好ましい。
【００３６】
ジルコニア繊維としては安定化ジルコニア繊維が好ましく、ジルカー社製ＺＹＢＦ−２等である事が好ましい。
【００３７】
無機繊維の長さ及び太さは、ペーパー状触媒構造体を形成できる範囲であればよく、本発明のペーパー状触媒構造体の用途を考慮して適宜決定される。通常、平均全長３０μｍ〜６ｍｍ、好ましくは５０μｍ〜３ｍｍ、平均直径が１〜２０μｍ、好ましくは４〜１０μｍである。なお、無機繊維の長さ及び太さは走査型電子顕微鏡（ＳＥＭ）で確認する事ができる。また、通常、無機繊維には製造工程中に発生したショットと呼ばれる繊維形状以外の物質が含まれているが、これらショットを除去した無機繊維を用いる事がより好ましい。
【００３８】
無機繊維は耐熱性とともに機械的強度を向上させる目的でグラスファイバーを含んでいても良い。
【００３９】
本発明のニッケル触媒前駆体としては、ニッケル酸化物を含む化合物を用いる事ができる。
【００４０】
このようなニッケル触媒前駆体としては、例えば酸化ニッケルや、ニッケルを含有する若しくはニッケルが担持された酸化アルミニウム、酸化マグネシウム、酸化セリウム、酸化亜鉛、及びペロブスカイト型酸化物が挙げられる。ペロブスカイト型酸化物としては、例えばチタン酸バリウム、チタン酸ストロンチウム、チタン酸カルシウム等やその一部が他の元素に置換された化合物を使用する事ができる。また、本発明のニッケル触媒前駆体はマグネシウムの一部がニッケルに置換したニッケルとマグネシウムとアルミニウムとを含有する複合金属酸化物（例えばハイドロタルサイト様化合物である層状複水酸化物を焼成して得られる複合金属酸化物）であってもよい。
【００４１】
本発明におけるニッケル触媒前駆体は前記の酸化物等としてペーパー状触媒前駆体に含有され、触媒として利用される前に、還元雰囲気下により還元される。あるいは、加熱雰囲気下、炭化水素を含むガスをペーパー状触媒前駆体内部に通じることでニッケルが還元され、触媒性を出現させて使用される。
【００４２】
本発明のペーパー状触媒前駆体を加熱還元して得たペーパー状触媒構造体のニッケルの含有量は用途、原料ガスの組成などに応じて適宜選択されるが、通常、ペーパー状触媒全体を１００重量％とした時に、ニッケル元素換算量で１〜２０重量％の範囲である。
【００４３】
ペーパー状触媒構造体を構成する無機繊維は、無機バインダによって繊維同士が結着される。
【００４４】
前記ニッケル触媒前駆体の粒子は、直接無機繊維上に担持されるか、あるいは無機バインダを介して無機繊維上に結着される。
【００４５】
無機バインダとしては、本発明のペーパー状触媒構造体の使用条件において、十分な化学的安定性を有し、且つ、十分な機械的強度に結着できるものであれば、従来公知の無機バインダを使用できる。無機バインダは、シリカ、アルミナ、ジルコニア、安定化ジルコニア、セリアより選ばれる一種以上からなることが好ましい。
【００４６】
無機バインダによる無機繊維の結着は無機繊維と無機バインダ原料とをシート状に成形した後に焼成して行うことができ、結着された無機繊維間に多数の空隙を有するシート状多孔質成形体を得ることができる。このシート状多孔質成形体は焼成されたセラミックスが主成分であり、また、薄く成形されているために、脆く機械的強度に欠ける。
【００４７】
本発明に係るペーパー状触媒前駆体は、無機繊維とニッケル触媒前駆体とを含有し、無機繊維同士が無機バインダによって結着されたシート状多孔質成形体に有機バインダが付着している。有機バインダは、シート状多孔質成形体を構成する無機バインダで結着された無機繊維の表面及び無機繊維の結合部を覆うように付着していることが好ましい。また、有機バインダが無機繊維同士の間の空隙を閉塞せず、通気できる状態であるほうが、ペーパー状触媒前駆体の還元時に有機バインダが容易に分解されるため好ましい。
【００４８】
本発明の有機バインダとしては、ペーパー状触媒前駆体の機械的強度を改善し、かつ前記ニッケル触媒前駆体が還元される雰囲気下（非酸化雰囲気下）において十分に加熱分解される有機バインダを用いる。
【００４９】
このような有機バインダとしては、アクリルポリマー、ポリビニルアルコール、ポリビニルブチラール、ポリ酢酸ビニル、メチルセルロース、エチルセルロース及び各有機バインダの共重合体及び誘導体等が挙げられる。有機バインダは非酸化雰囲気下においても低温で焼失するものが好ましく、例えばアクリルポリマーがより好ましい。有機バインダとしては、例えば、東亜合成株式会社製  アロン（登録商標）シリーズ（ＮＷ−７０６０、ＮＷ−４００、Ａ−３６１１、Ａ−１０４、Ａ−１０６、ＮＳ−１２００（１）、ＡＳ−２０００、ＡＳ−１１００、ＡＳ−１８００等）、共栄社化学工業株式会社製  オリコックスＫＣシリーズ（ＫＣ−１７００Ｐ、ＫＣ−１１００、ＫＣ−７０００、ＫＣ−５００、ＫＣ−７００、ＫＣ−８００、ＫＣ−１７７５、ＫＣ−７０２５Ｔ、ＫＣ−２１０等）、アルファ化研株式会社製  アルファレジンＣ−４０１、などを用いる事ができる。
【００５０】
有機バインダは各種溶剤又は水に溶解又は分散させて用いる。
【００５１】
各種溶剤としてはメタノール、エタノール、ＩＰＡ、ブタノール、エチレングリコール、ターピネオール、ヘキサノール、酢酸エチル、酢酸ブチル、エチレングリコールモノエチルアセテート、アセトン、メチルエチルケトン、ＭＩＢＫ、トルエン、ヘキサン、シクロヘキサン、ブチルセルソルブ、ＴＨＦ、ＤＭＦ等が用いられる。これらは単独で用いても複数混合して用いても良い。あるいは水と混合して用いても良い。
【００５２】
有機バインダはペーパー状触媒前駆体に含まれる無機繊維とニッケル触媒前駆体と無機バインダとの合計量に対して０．１〜２０重量％になるように調製する事が好ましい。より好ましくは０．５〜５重量％である。
【００５３】
本発明に係るペーパー状触媒前駆体の機械的強度は、例えば図１に示すように試験片の上下をつかんで引っ張った際に試験片が断裂するまでの最大荷重で計測する事ができる。厚さ１ｍｍ程度のペーパー状触媒前駆体を５０ｍｍ×１５ｍｍの短冊状に切断した試験片を、上下を３０ｍｍの間隔で５ｍｍ幅のつかみ部でチャッキングして引っ張り速度１００ｍｍ／ｍｉｎで引っ張った場合においては、試験片が断裂するまでの最大荷重が４．０未満の時にはペーパー状触媒前駆体の機械的強度が不足し、形状加工や取り扱い時の問題を充分に解決できない。
【００５４】
次に本発明に係るペーパー状触媒前駆体の製造方法を述べる。
【００５５】
本発明に係るペーパー状触媒前駆体は、無機繊維と無機バインダ原料とニッケル触媒前駆体とを含むスラリーを湿式抄紙法によってシート状成形体とし、該シート状成形体を５００℃以上で焼成してシート状多孔質成形体とした後、該シート状多孔質成形体を有機バインダを溶解若しくは分散させた溶液中に浸漬又は該シート状多孔質成形体に有機バインダを溶解若しくは分散させた溶液を塗布若しくは噴霧し、乾燥させることで製造する事ができる。
【００５６】
又は本発明に係るペーパー状触媒前駆体は、無機繊維と無機バインダ原料とを含むスラリーを湿式抄紙法によってシート状成形体とし、該シート状成形体を５００℃以上で焼成してシート状多孔質成形体とした後、該シート状多孔質成形体にニッケル触媒前駆体を担持し、該シート状多孔質成形体を有機バインダを溶解若しくは分散させた溶液中に浸漬又は該シート状多孔質成形体に有機バインダを溶解若しくは分散させた溶液を塗布若しくは噴霧し、乾燥させることで製造する事ができる。
【００５７】
次に市販の抄紙装置を用いた場合のシート状成形体の作製について一例を記述するが、製造方法を限定するものではない。各製紙装置に合わせて量や材料あるいは添加手順を最適化して選ぶ事ができる。
【００５８】
まず、無機繊維、ニッケル触媒前駆体の粉末、無機バインダ原料、及び必要に応じて他の成分（気孔調製剤、分散剤、ｐＨ調製剤他）を溶媒にいれて、均一になるまで分散させたスラリーを作製する。
【００５９】
シート状成形体中にニッケル触媒前駆体の粉末を均一に抄き込む事を目的に、予めニッケル触媒前駆体の粉末を含む液体を機械的に撹拌し、分散処理したスラリーを用いても良い。
【００６０】
無機バインダ原料としては、従来公知の無機バインダを使用でき、例えば、市販されているアルミナゾル、シリカゾル、ジルコニアゾル、安定化ジルコニアゾル、セリアゾルを使用する事ができる。
【００６１】
また、スラリーには、パルプを加えることが好ましい。パルプは湿潤状態での強度を確保し、ろ過用メッシュからの焼成前のシート状成形体の採取を容易にする。また、パルプはシート状成形体の焼成中に焼失し、空隙（拡散パス）を生成するため、ペーパー状触媒構造体内部の気孔調整ができる。パルプの量は無機繊維１００重量％に対し１重量％〜５０重量％、好ましくは１重量％〜２０重量％である。パルプは予め叩解処理したものを用いることが好ましい。
【００６２】
前記スラリーにイオン性ポリマーなどの凝集剤を添加してフロックを生成し、そのフロックに水力学的せん断力を加えて崩壊させると同時に２００メッシュの抄き網を用いて脱水・抄造し、均質なシート状の複合体を得る。得られたシート状複合体を乾燥し、熱処理及び加圧処理を行うことにより、均一な厚さのシート状成形体を得る。
【００６３】
続いて、シート状成形体を５００℃以上で焼成してシート状多孔質成形体を得る。焼成温度はペーパー状触媒の構成成分、用途、条件によって適宜最適な温度を選択する事ができるが、好ましくは５００℃〜８５０℃である。
【００６４】
焼成時の焼成雰囲気は、空気や不活性ガス（窒素ガス、アルゴンガス等）等が用いられるが、通常は空気が用いられる。焼成によりシート状成形体に含まれる有機物成分を除去するとともに、無機バインダが溶融あるいは焼結する温度まで加熱することで、ニッケル触媒前駆体酸化物粉末を無機繊維に結着させるとともに無機繊維同士の結着を行う。
【００６５】
得られたシート状多孔質成形体を予め調製した有機バインダ溶液中に浸漬し、乾燥させてシート状多孔質成形体に有機バインダを付着させてペーパー状触媒前駆体とする。
【００６６】
また、シート状多孔質成形体に有機バインダを付着させる別の方法としては、予め調製した有機バインダ溶液を該シート状成形体に塗布するか又は噴霧した後に乾燥しても良い。
【００６７】
いずれの方法を用いても、有機バインダはペーパー状触媒前駆体に含まれる無機繊維と無機バインダとニッケル触媒前駆体の合計量に対して０．１〜２０ｗｔ％になるように調製する事が好ましく、より好ましくは０．５〜５ｗｔ％である。
【００６８】
別のペーパー状触媒前駆体の製造法としては、無機繊維及び無機バインダ原料とを含み、ニッケル触媒前駆体の粉末を含まないスラリーを用い、前述の方法と同様に湿式抄紙法により作製したシート状成形体を、５００℃以上で焼成を行った後に、ニッケルイオンを含む溶液中に浸漬し、５００℃以上で焼成してシート状多孔質成形体を得る。この方法によりニッケル触媒前駆体が無機繊維上及び無機バインダ上に担持される。
【００６９】
また、さらに別のペーパー状触媒前駆体の製造法としては、無機繊維と無機バインダ原料とを含み、ニッケルを含まない酸化物の粉末を含むスラリーを用い、前述の方法と同様に湿式抄紙法により作製したシート状成形体を、５００℃以上で焼成を行った後に、ニッケルイオンを含む溶液中に浸漬し、５００℃以上で焼成してシート状多孔質成形体を得る。ニッケルを含まない酸化物としては、後にニッケルを担持又は含有させることができる化合物であればよく、例えば前述のニッケル触媒前駆体に用いられる酸化物を用いることができ、特にマグネシウムとアルミニウムとを含有する複合金属酸化物又はその前駆体である層状複水酸化物が好ましい。シート状多孔質成形体が酸化物を含む場合には、この方法によりシート状多孔質成形体にニッケルが固溶した酸化物あるいはニッケルを含む複合金属酸化物等のニッケル触媒前駆体が生成する。
【００７０】
得られたシート状多孔質成形体には、前述と同様の方法により有機バインダを付着させることができる。
【００７１】
本発明においては、シート状多孔質成形体に有機バインダが付着していることで、ペーパー状触媒前駆体の機械的強度に優れるため、成形加工性及び取り扱い性に優れている。すなわち、ペーパー状触媒前駆体をハサミや打ち抜き金型などで容易に所望の形に切断、打ち抜きにより成形することができ、また、取り扱い時に不用意に折れ曲がり、破断や欠落が発生することがない。
【００７２】
本発明に係るペーパー状触媒前駆体は、還元雰囲気下で加熱処理を行うことによってニッケル触媒前駆体が還元されて金属ニッケルの微粒子が生成され、水素を製造する機能を発揮するペーパー状触媒構造体となる。還元のための加熱温度は好ましくは７００℃〜８５０℃である。
【００７３】
ニッケル触媒前駆体が還元される加熱条件下ではシート状多孔質成形体に付着させた有機バインダは分解されて消失する。この加熱は水素製造用の反応器内で行うことができるため、有機バインダが付着したニッケル触媒前駆体を反応器の所望の場所に設置してから還元してペーパー状触媒構造体とすればよく、反応器はそのまま水素の製造に用いることができる。
【００７４】
また、還元雰囲気下での加熱処理によって有機バインダは消失するため、ペーパー状触媒構造体中の無機繊維間の空隙がバインダで閉塞されることがなく、ペーパー状触媒構造体の有する良好な触媒性能を発揮する事ができる。
【００７５】
さらには、ニッケル触媒は炭化水素を改質するのに好適であるため、ペーパー状触媒前駆体中の有機バインダが加熱分解されて発生した炭化水素を改質することで、ペーパー状触媒構造体内部に有機バインダ由来の炭素の析出が起こりにくくなるというメリットがある。
【実施例】
【００７６】
以下、実施例により本発明を更に詳細に説明するが、本発明は、その要旨を変更しない限り以下の実施例に限定されるものではない。
【００７７】
マグネシウムとアルミニウムとを含有する複合金属酸化物又は層状複水酸化物の平均粒子径は走査型電子顕微鏡（ＳＥＭ）（ＨＩＴＡＣＨＩ製  Ｓ−４８００）で確認した。
【００７８】
ペーパー状触媒前駆体に含まれる有機バインダ成分の重量比は熱分析装置（Ｓｅｉｋｏ  Ｉｎｓｔｒｕｍｅｎｔｓ  Ｉｎｃ．  製  ＥＸＳＴＡＲ  ６０００  ＴＧ／ＤＴＡ６３００）を用いて行った。
【００７９】
シート状成形体に抄きこまれるマグネシウムとアルミニウムとを含有する複合金属酸化物に含まれるニッケル、マグネシウム及びアルミニウムの量は、ＩＣＰプラズマ発光分析装置（Ｔｈｅｒｍａｌ  Ｆｉｓｈｅｒ製  ｉＣＡＰ−６５００ＤＵＯ）を用いて測定した。
【００８０】
ペーパー状触媒構造体に含まれるニッケルの量は、ペーパー状触媒構造体を乳鉢にて粉砕し、ＩＣＰプラズマ発光分析装置（Ｔｈｅｒｍａｌ  Ｆｉｓｈｅｒ製  ｉＣＡＰ−６５００ＤＵＯ）を用いて測定した。
【００８１】
ペーパー状触媒構造体に含まれるマグネシウムとアルミニウムとを含有する複合金属酸化物上に析出したニッケル微粒子の平均粒子径は走査型電子顕微鏡（ＳＥＭ）（ＨＩＴＡＣＨＩ製  Ｓ−４８００）で観察して測定した。
【００８２】
ペーパー状触媒構造体のＢＥＴ比表面積は「モノソープＭＳ−２１（カンタクロム株式会社製）」を用いて窒素吸着によるＢＥＴ法により測定した。
【００８３】
以下の実施例において、使用した原料はそれぞれ次のとおりである。
１．無機繊維
・非晶質シリカ−アルミナ繊維  ＩＢＩＷＯＯＬ（登録商標）Ｊ−１５  イビデン株式会社製
２．無機バインダ
・アルミナゾル（日産化学工業製）
・ジルコニアゾル（第一稀元素化学工業製）
３．イオン性ポリマー
いずれのポリマーも０．２ｗｔ％の水溶液に調整して用いた。
・ＰＤＡＤＭＡＣ（Ｐｏｌｙｄｉａｌｌｙｌｄｉｍｅｔｈｙｌａｍｍｏｎｉｕｍ  ｃｈｌｏｒｉｄｅ，  Ｓｉｇｍａ−Ａｌｄｒｉｃｈ，Ｌｔｄ．製）
カチオン性
分子量：約３×１０５
電荷密度：５．５  ｍｅｑ／ｇ
・ポリアクリルアミド（富士化水工業製）
アニオン性
分子量：約１．２×１０７
電荷密度：０．８３〜１．３６  ｍｅｑ／ｇ
４．ニッケルとマグネシウムとアルミニウムとを含有する複合金属酸化物
平均粒子径：１００ｎｍ
Ｎｉ含有量：２１％
Ｍｇ／Ａｌ比：３
５．マグネシウムとアルミニウムとを含有する層状複水酸化物
和光純薬工業株式会社製
平均粒子径：１５０ｎｍ
Ｍｇ／Ａｌ比：３．０
６．有機バインダ
・東亜合成株式会社製  ＡＳ−２０００
水溶性アクリルポリマーの水溶液
【００８４】
実施例１
無機繊維としてＩＢＩＷＯＯＬ  Ｊ−１５（５ｇ）と６００ｍＬの水をミキサーで約３分混合した。次いで、３Ｌのプラスチックカップにマグネチックスターラーチップ、ニッケルとマグネシウムとアルミニウムとを含有する複合金属酸化物（１ｇ）と先の混合処理したＩＢＩＷＯＯＬ  Ｊ−１５のスラリーを投入し、全体で１．５Ｌの体積になるよう水を加えて約３０秒撹拌した。スターラーで攪拌しながらカチオン性ポリマーであるＰＤＡＤＭＡＣの水溶液（０．２ｗｔ％）を１５．０ｇ投入し、約３分間撹拌した。
【００８５】
次いで、焼成後に無機バインダとして機能するジルコニアゾル（固形分濃度２０ｗｔ％）を２．５ｇ加え約３０秒間撹拌した。次にアニオン性ポリマーであるポリアクリルアミドポリマーの水溶液（０．２ｗｔ％）を３２．５ｇ加え約３分間撹拌した。なお、アニオン性ポリマーを投入した瞬間に、無機繊維等が凝集して玉状になる。
【００８６】
次に、叩解処理したパルプ（１０ｗｔ％）２．５ｇを解繊してスラリーに加え、約３分攪拌した。
【００８７】
得られたスラリーを市販の抄紙装置（熊谷理機工業株式会社製）に注ぎ込み、直径１６０ｍｍの円形のろ過用金属網（２００メッシュ）に懸濁混合物を脱水により堆積させた。形成された堆積物をメッシュから剥がし取り、３５０ｋＰａで３分プレスし、１０５℃で２時間乾燥させてシート状成形体とし、続いて、大気雰囲気中６００℃で５時間焼成しシート状多孔質成形体を得た。
【００８８】
シート状多孔質成形体をアクリルポリマーの水溶液に浸漬した後、１０５℃で乾燥させ、ペーパー状触媒前駆体を得た。有機バインダ成分としてはペーパー状触媒前駆体に含まれる無機繊維と無機バインダとニッケル触媒前駆体の合計量に対して１０．１ｗｔ％であった。
【００８９】
実施例２
無機繊維としてＩＢＩＷＯＯＬ  Ｊ−１５（５ｇ）と６００ｍＬの水をミキサーで約３分混合した。次いで、３Ｌのプラスチックカップにマグネチックスターラーチップ、ニッケルとマグネシウムとアルミニウムとを含有する複合金属酸化物（１ｇ）と先の混合処理したＩＢＩＷＯＯＬ  Ｊ−１５のスラリーを投入し、全体で１．５Ｌの体積になるよう水を加えて約３０秒撹拌した。スターラーで攪拌しながらカチオン性ポリマーであるＰＤＡＤＭＡＣの水溶液（０．２ｗｔ％）を１５．０ｇ投入し、約３分間撹拌した。
【００９０】
次いで、焼成後に無機バインダとして機能するアルミナゾル（固形分濃度２０ｗｔ％）を２．５ｇ加え約３０秒間撹拌した。次にアニオン性ポリマーであるポリアクリルアミドポリマーの水溶液（０．２ｗｔ％）を１６．２５ｇ加え約３分間撹拌した。なお、アニオン性ポリマーを投入した瞬間に、無機繊維等が凝集して玉状になる。
【００９１】
次に、叩解処理したパルプ（１０ｗｔ％）２．５ｇを解繊してスラリーに加え、約３分攪拌した。
【００９２】
得られたスラリーを市販の抄紙装置（熊谷理機工業株式会社製）に注ぎ込み、直径１６０ｍｍの円形のろ過用金属網（２００メッシュ）に懸濁混合物を脱水により堆積させた。形成された堆積物をメッシュから剥がし取り、３５０ｋＰａで３分プレスし、１０５℃で２時間乾燥させてシート状成形体とし、続いて、大気雰囲気中８００℃で５時間の焼成を行い、シート状多孔質成形体を得た。
【００９３】
シート状多孔質成形体をアクリルポリマーの水溶液に浸漬した後、１０５℃で乾燥させ、ペーパー状触媒前駆体を得た。有機バインダ成分としてはペーパー状触媒前駆体に含まれる無機繊維と無機バインダとニッケル触媒前駆体の合計量に対して４．１ｗｔ％であった。
【００９４】
実施例３
無機繊維としてＩＢＩＷＯＯＬ  Ｊ−１５（５ｇ）と６００ｍＬの水をミキサーで約３分混合した。次いで、３Ｌのプラスチックカップにマグネチックスターラーチップ、マグネシウムとアルミニウムとを含有する層状複水酸化物（２ｇ）と先の混合処理したＩＢＩＷＯＯＬ  Ｊ−１５のスラリーを投入し、全体で１．５Ｌの体積になるよう水を加えて約３０秒撹拌した。スターラーで攪拌しながらカチオン性ポリマーであるＰＤＡＤＭＡＣの水溶液（０．２ｗｔ％）を１７．５ｇ投入し、約３分間撹拌した。
【００９５】
次いで、焼成後に無機バインダとして機能するジルコニアゾル（固形分濃度２０ｗｔ％）を２．５ｇ加え約３０秒間撹拌した。次にアニオン性ポリマーであるポリアクリルアミドポリマーの水溶液（０．２ｗｔ％）を３７．５ｇ加え約３分間撹拌した。なお、アニオン性ポリマーを投入した瞬間に、無機繊維等が凝集して玉状になる。
【００９６】
次に、叩解処理したパルプ（１０ｗｔ％）２．５ｇを解繊してスラリーに加え、約３分攪拌した。
【００９７】
得られたスラリーを市販の抄紙装置（熊谷理機工業株式会社製）に注ぎ込み、直径１６０ｍｍの円形のろ過用金属網（２００メッシュ）に懸濁混合物を脱水により堆積させた。形成された堆積物をメッシュから剥がし取り、３５０ｋＰａで３分プレスし、１０５℃で２時間乾燥させてシート状成形体とし、続いて、大気雰囲気中８００℃で５時間焼成しシート状多孔質成形体を得た。
【００９８】
続いて、０．１ｍｏｌ／ｌの硝酸ニッケル水溶液中にシート状成形体を１時間浸漬した後、１０５℃で乾燥後、８００℃で５時間焼成してニッケル触媒前駆体を含有するシート状多孔質成形体を得た。
【００９９】
シート状多孔質成形体をアクリルポリマーの水溶液に浸漬した後、１０５℃で乾燥させ、ペーパー状触媒前駆体を得た。有機バインダ成分としてはペーパー状触媒前駆体に含まれる無機繊維と無機バインダとニッケル触媒前駆体の合計量に対して１．６ｗｔ％であった。
【０１００】
比較例１〜３
有機バインダを含有させる処理を行わない以外は実施例１〜３と同様の操作を行い、ペーパー状触媒前駆体を得た。
【０１０１】
【表１】
0006521235.tif 000002
【０１０２】
ペーパー状触媒前駆体の機械的強度測定
実施例１〜３及び比較例１〜３のペーパー状触媒前駆体の機械的強度は図１に示すように、ペーパー状触媒前駆体を５０ｍｍ×１５ｍｍの短冊状に切断した試験片を、ＩＭＡＤＡ製引っ張り試験器を用い、上下を３０ｍｍの間隔で５ｍｍ幅のつかみ部でチャッキングして引っ張り速度１００ｍｍ／ｍｉｎで引っ張り、試験片が断裂するまでの最大荷重（Ｎ）で表わした。表２に示すように実施例１〜３は比較例１〜３に比べて引っ張り強度が向上した。
【０１０３】
ペーパー状触媒前駆体の還元によるペーパー状触媒構造体の調製
実施例１〜３及び比較例１〜３のペーパー状触媒前駆体中のニッケルを還元させ触媒性能を発現するために、得られたシート状成形体を２０Ｖｏｌ％  Ｈ２／Ｎ２中、８００℃において５時間還元処理を行ってペーパー状触媒構造体を得た。還元処理はペーパー状触媒前駆体（直径２０ｍｍの円に切断）を２枚重ね、直径２０ｍｍの円筒形の改質性評価装置（図２）に組み込んで行った。
【０１０４】
改質試験
実施例１〜３及び比較例１〜３で作製したペーパー状触媒前駆体を還元処理したペーパー状触媒構造体に対し、メタンガスと水蒸気を通過させ、その触媒性能の評価を行った。
【０１０５】
ペーパー状触媒構造体を組み込んだ改質性評価装置（図２）において、ＧＨＳＶ  ５０００ｈ−１、Ｓ／Ｃ（Ｓｔｅａｍ／Ｃａｒｂｏｎ）比を３に設定し、６００℃及び７００℃の反応温度で改質試験を行い、メタンの転化率の値で性能を評価した（表２）。実施例１〜３はいずれも良好な改質触媒能を有したペーパー状触媒であり、触媒前駆体への有機バインダの付着が触媒性能を損なうことはなかった。
【０１０６】
【表２】
0006521235.tif 000003
【産業上の利用可能性】
【０１０７】
本発明のペーパー状触媒前駆体は、機械的強度が高く、成型加工性及び取り扱い性に優れているため、水素を効率よく製造できるペーパー状触媒構造体の普及を妨げる問題を解決できる。
【符号の説明】
【０１０８】
１      試験片
２      チャッキング
１１    ペーパー状触媒構造体
１２    反応管
１３    加熱装置
ＧＣ    ガスクロマトグラフ
【図１】
0006521235.tif 000004
【図２】
0006521235.tif 000005